(57)【要約】  エンジンは、ボアを有するシリンダブロックと、燃焼室を形成するようにボアに往復移動可能に嵌合されたピストンと、燃焼室を閉じ且つ燃焼室に連通するバルブ孔をもつシリンダヘッドと、バルブ孔を開閉させるバルブとを備える。ピストン、シリンダヘッド、バルブのうちいずれか一つ以上において、燃焼室に対面する壁面に断熱コーティング膜が被覆されている。断熱コーティング膜は、断熱層と、断熱層表面を被覆する無機系被膜層とからなる。断熱層は、樹脂と、樹脂の内部に埋設され且つ断熱層の厚みよりも小さい平均粒子径をもつ第１の中空粒子とを有する。無機系被膜層は、無機化合物を有する。
2014024494.tif 000002
【特許請求の範囲】
【請求項１】
ボアを有するシリンダブロックと、燃焼室を形成するように前記ボアに往復移動可能に嵌合されたピストンと、前記燃焼室を閉じ且つ前記燃焼室に連通するバルブ孔をもつシリンダヘッドと、前記バルブ孔を開閉させるバルブとを具備するエンジンであって、
前記ピストン、前記シリンダヘッド、前記バルブのうちいずれか一つ以上において、前記燃焼室に対面する壁面に断熱コーティング膜が被覆されており、
前記断熱コーティング膜は、前記壁面の表面に形成された断熱層と、前記断熱層の表面に形成された無機系被膜層とを有し、
前記断熱層は、樹脂と、前記樹脂の内部に埋設され前記断熱層の厚みよりも小さい平均粒子径をもつ第１の中空粒子とを有し、
前記無機系被膜層は、無機化合物を有するエンジン。
【請求項２】
前記第１の中空粒子の平均粒子径は、５００ｎｍ以下である請求項１記載のエンジン。
【請求項３】
前記無機系被膜層の厚みは、１０μｍ〜３００μｍである請求項１記載のエンジン。
【請求項４】
前記無機系被膜層を構成する前記無機化合物は、シリカ、ジルコニア、アルミナ、及びセリアの中から選ばれる１種以上からなる請求項１記載のエンジン。
【請求項５】
前記無機系被膜層は、前記無機化合物と、前記無機系被膜層の内部に埋設され前記無機系被膜層の厚みよりも小さい平均粒子径をもつ第２の中空粒子とからなる請求項１、３、及び４のいずれか１項に記載のエンジン。
【請求項６】
前記無機系被膜層の最表層部に含まれる前記第２の中空粒子の平均粒子径は、前記無機系被膜層の前記最表層部よりも厚み方向で内側の内部に含まれる前記第２の中空粒子の平均粒子径よりも小さい請求項５記載のエンジン。
【請求項７】
前記無機系被膜層の最表層部に含まれる前記第２の中空粒子の平均粒子径は、５００ｎｍ以下である請求項６に記載のエンジン。
【請求項８】
前記断熱層の厚みは１０μｍ〜２０００μｍであり、前記第1の中空粒子の平均粒子径は１０ｎｍ〜５００ｎｍである請求項１に記載のエンジン。
【請求項９】
前記断熱層の見掛け体積を１００％とするとき、前記断熱層における空隙率は、５％以上９０％以下である請求項１又は８に記載のエンジン。
【請求項１０】
前記断熱コーティング膜を被覆した後の壁面の表面粗さは、前記断熱コーティング膜を被覆する前の表面粗さよりも小さい請求項１に記載のエンジン。
【請求項１１】
燃焼室を形成するようにボアに往復移動可能に嵌合されるピストンであって、
前記ピストンのうち前記燃焼室に対面する壁面に断熱コーティング膜が被覆されており、
前記断熱コーティング膜は、前記壁面の表面に形成された断熱層と、前記断熱層の表面に形成された無機系被膜層とを有し、
前記断熱層は、樹脂と、前記樹脂の内部に埋設され前記断熱層の厚みよりも小さい平均粒子径をもつ第１の中空粒子とを有し、
前記無機系被膜層は、無機化合物を有するピストン。
【請求項１２】
前記断熱コーティング膜を被覆した後の壁面の表面粗さは、前記断熱コーティング膜を被覆する前の壁面の表面粗さよりも小さい請求項１１記載のピストン。
【発明の詳細な説明】
【技術分野】
【０００１】
本発明は、燃焼室の断熱性を高めたエンジンおよびピストンに関する。
【背景技術】
【０００２】
エンジンは、ボアを有するシリンダブロックと、燃焼室を形成するようにボアに往復移動可能に嵌合されたピストンと、燃焼室を閉じ且つ燃焼室に連通するバルブ孔をもつシリンダヘッドと、バルブ孔を開閉させるバルブとを有する。燃費を向上させるためには、燃焼室の断熱性を高めることが好ましい。特に、ハイブリッド車両、または、アイドリングストップ機能付きの車両等のように、燃費向上を図る車両では、車両の走行中または一時停車中においてエンジンの駆動を一時的に停止させることがある。この場合、エンジンの燃焼室の温度が低下する傾向があるため、エンジンの燃費の向上には限界がある。【０００３】
特許文献１は、ピストン本体の頂面に低熱伝導部材を被覆させたピストンを開示する。このものでは、低熱伝導部材は、ピストン本体を形成するアルミニウム材料よりも熱伝導率が低い金属材料（チタン等）で形成されており、ピストン本体の頂面との間に断熱用の空気膜を形成している。特許文献２、３は、ピストンの頂面にセラミックス溶射によって断熱材を形成したエンジンを開示する。特許文献４は、平均粒子径５〜２７μｍの中空粒子を有する断熱塗装層を金属板表面に形成してなる塗装金属板を開示する。特許文献５は、エンジン燃焼室の内面に、空孔率が２０％以上である陽極酸化被膜を形成する技術を開示する。特許文献６は、平均粒子径５〜１５ナノメートルの中空粒子と樹脂材料を配合する断熱膜の記載がある。【０００４】
しかし、特許文献１では、ピストンに用いられるアルミニウムは、比重が２．７、熱伝導率が１３０Ｗ／ｍＫ、熱膨張率が２３×１０−６／℃であり、断熱材に用いられるチタンは、比重が４．５、熱伝導率が１７Ｗ／ｍＫ、熱膨張率が８．４×１０−６／℃である。チタンからなる断熱材で十分な断熱を発揮させるには、断熱材をミリオーダーの厚みとする必要がある。その反面、チタンは、アルミニウムに対して重い。チタンを断熱材に用いると、高速で往復運動するピストンにとっては重量増となり、燃費向上を妨げる。また、断熱材の重量と厚み、断熱材とピストンとの熱膨張率の違いにより、断熱材とピストンとの間の接合面の強度を維持することができない。【０００５】
特許文献２，３では、セラミックス溶射からなる断熱材が用いられているが、溶射処理前よりも溶射処理後に面が荒れてしまう。セラミックス溶射からなる断熱材をピストンの頂面に形成した場合、表面粗さの微細な凸部が点火要因となるヒートスポットになり、エンジンにノッキングの原因となり易い。また、セラミックス溶射からなる断熱材は硬質であるため、後加工が困難である。【０００６】
特許文献４で開示する塗装金属板を内燃機関に用いた場合、金属板表面に形成された塗装膜中の中空粒子の配合量に限界がある。【０００７】
特許文献５は、陽極酸化処理による断熱膜の記載があるが、処理前よりも処理後に面が荒れてしまい、ピストン頂面に陽極酸化処理を施した場合、表面粗さの微細な凸部が、点火要因となるヒートスポットになり、エンジンにノッキングが生じる原因となり易い。特許文献６に開示された中空粒子と樹脂材料とからなる断熱膜は、成膜性を維持するために断熱性や被膜強度に限界がある。断熱膜の耐熱性が不十分である。【０００８】
そこで、発明者は、高い断熱性および高い表面平滑性を備える断熱コーティング膜を形成するべく、鋭意探求した。近年、圧縮比の高いエンジンに対応することが求められている。かかる状況の中、断熱膜の表面平滑性及び断熱性を高めることが益々必要とされている。
【先行技術文献】
【特許文献】
【０００９】
【特許文献１】特開２００５−７６４７１号公報
【特許文献２】特開２００９−３０４５８号公報
【特許文献３】特開２０１０−７１１３４号公報
【特許文献４】特開２０１０−２２８２２３号公報
【特許文献５】特開２０１０−２４９００８号公報
【特許文献６】特開２０１２−１７２６１９号公報（特願２０１１−０３６５０１）
【発明の概要】
【発明が解決しようとする課題】
【００１０】
本発明は上記した実情に鑑みてなされたものであり、ノッキングを抑え、高い断熱性および高い表面平滑性を備える断熱コーティング膜を有することにより燃費の向上に貢献できるエンジンおよびピストンを提供することを課題とする。
【課題を解決するための手段】
【００１１】
（１）本発明に係るエンジンは、ボアを有するシリンダブロックと、燃焼室を形成するように前記ボアに往復移動可能に嵌合されたピストンと、前記燃焼室を閉じ且つ前記燃焼室に連通するバルブ孔をもつシリンダヘッドと、前記バルブ孔を開閉させるバルブとを具備するエンジンであって、
前記ピストン、前記シリンダヘッド、前記バルブのうちいずれか一つ以上において、前記燃焼室に対面する壁面に断熱コーティング膜が被覆されており、
前記断熱コーティング膜は、前記壁面の表面に形成された断熱層と、前記断熱層の表面に形成された無機系被膜層とを有し、
前記断熱層は、樹脂と、前記樹脂の内部に埋設され前記断熱層の厚みよりも小さい平均粒子径をもつ第１の中空粒子とを有し、前記無機系被膜層は、無機化合物を有する。【００１２】
断熱コーティング膜は、壁面の表面に形成された断熱層と、断熱層の表面に形成された無機系被膜層とからなる。断熱層は、樹脂と第１の中空粒子とを有する。第１の中空粒子は、樹脂の内部に埋設されている。第１の中空粒子の平均粒子径は、断熱コーティング膜の厚みよりも小さい。断熱コーティング膜は高い空隙率を備えており、高い断熱性を有するため、燃焼室の断熱性を高めることができ、エンジンの燃費向上に貢献できる。ここで、第１の中空粒子の平均粒子径は、電子顕微鏡観察における単純平均とする。【００１３】
無機系被膜層は、無機化合物を有するため、耐熱性が高い。無機系被膜層により断熱層の表面を被覆することで、燃焼室から断熱層に伝達する熱を緩和することができる。【００１４】
また、断熱層に含まれる中空粒子の配合量を増やしたときに、断熱層にクラックが発生するおそれがある。しかし、断熱層にクラックが発生したとしても、断熱層表面を無機化合物からなる無機系被膜層により被覆することで、断熱層を維持することができる。そのため、断熱層の断熱性や被膜強度の低下を防止することができる。【００１５】
エンジンにおいて、ピストンのうち燃焼室に対面する壁面に相当する頂面にセラミックス溶射膜が被覆されている場合には、セラミックス溶射膜の表面粗さの改善には限界がある。セラミックス溶射膜を微視的にみれば、溶射膜のうち燃焼室に対面する表面には微視的な凸部が多数形成されている。このような凸部は、ヒートスポットになり、エンジンの燃焼工程を誘発させる要因ともなり、エンジンにノッキングが発生する確率が増加するおそれがある。この点について本願発明によれば、断熱コーティング膜は、高い表面平滑性を備えている。しかも、断熱層を無機系被膜により被覆することで、断熱コーティング膜の断熱性を更に向上させることができ、エンジンの耐ノッキング性が高まる。【００１６】
本発明に係るエンジンによれば、断熱コーティング膜は、樹脂の内部に中空粒子を埋設させた断熱層と、断熱層の表面を被覆する無機系被膜層とを有する。断熱層は、樹脂と共に、樹脂の内部に埋設され断熱層の厚みよりも平均粒子径が小さな複数の第１の中空粒子を有するため、樹脂と第１の中空粒子との複合作用を期待できる。即ち、第１の中空粒子はナノサイズであるため破壊されにくい性質をもつ。爆発工程における燃焼室の圧力を断熱コーティング膜の表面が受圧するとき、樹脂と中空粒子との総合作用を期待できる。断熱コーティング膜の強度を保ちながら樹脂が受圧した圧力を第１の中空粒子の僅かな弾性変形で緩和することを期待できる。このため断熱層の樹脂に亀裂が発生しにくくなる。なお本発明者が実施した試験例によれば、断熱層が樹脂のみで形成されており、第１の中空粒子を含有していないときには、断熱層に亀裂が発生し易かった。【００１７】
更に、本発明によれば、断熱層の表面が無機系被膜層により被覆されている。無機系被膜層による被覆により、断熱層に更なる耐熱性が付与され、且つ断熱層にクラックが発生していても、断熱性及び被膜強度の低下を防止できる。【００１８】
（２）本発明に係るエンジンにおいて、第１の中空粒子の平均粒子径は、５００ｎｍ以下であることが好ましい。第１の中空粒子を含む断熱層の表面を平滑にすることができる。【００１９】
（３）本発明に係るエンジンにおいて、無機系被膜層の厚みは、１０μｍ〜３００μｍであることが好ましい。無機系被膜層が厚いほど、燃焼室内の高温が無機系被膜層を通じて断熱層に伝達しにくくなる。このため、無機系被膜層が厚いほど、断熱コーティング膜の耐熱性が向上する。無機系被膜層の厚みが１０μｍ〜３００μｍである場合には、無機系被膜層による耐熱性の効果を高く維持しつつ、成膜性を確保できる。【００２０】
（４）本発明に係るエンジンにおいて、無機系被膜層を構成する無機化合物は、シリカ、ジルコニア、アルミナ、及びセリアの中から選ばれる１種以上からなることが好ましい。これらの材料から構成された無機系被膜層は、耐熱性に優れる。【００２１】
（５）本発明に係るエンジンにおいて、無機系被膜層は、無機化合物と、無機化合物の内部に埋設され無機系被膜層の厚みよりも小さい平均粒子径をもつ第２の中空粒子とからなることが好ましい。この場合には、断熱層だけでなく無機系被膜層の断熱性も高くなり、断熱コーティング膜全体の断熱効果が向上する。第２の中空粒子は、平均粒子径が１００μｍ以下の中空粒子であることが好ましい。【００２２】
（６）本発明に係るエンジンにおいて、無機系被膜層の最表層部に含まれる第２の中空粒子の平均粒子径は、無機系被膜層の最表層部よりも厚み方向で内側の内部に含まれる第２の中空粒子の平均粒子径よりも小さいことが好ましい。無機系被膜層の表面平滑性を更に向上させることができる。【００２３】
（７）本発明に係るエンジンにおいて、無機系被膜層の最表層部に含まれる第２の中空粒子の平均粒子径は、５００ｎｍ以下であることが好ましい。無機系被膜層の表面平滑性を更に向上させることができる。ここで、第２の中空粒子の平均粒子径は、平均粒子径は電子顕微鏡観察における単純平均とする。【００２４】
（８）本発明に係るエンジンにおいて、断熱層の厚みは１０μｍ〜２０００μｍであり、第１の中空粒子の平均粒子径は１０ｎｍ〜５００ｎｍであることが好ましい。第１の中空粒子を断熱コーティング膜の内部に分散させる分散性を高めることができ、第1の中空粒子を断熱コーティング膜の樹脂の内部に効率よく埋設させることができる。【００２５】
（９）本発明に係るエンジンにおいて、断熱層の見掛け体積を１００％とするとき、断熱層における空隙率は、５％以上９０％以下であることが好ましい。断熱層の断熱効果が更に向上する。【００２６】
（１０）本発明に係るエンジンにおいて、断熱コーティング膜を被覆した後の壁面の表面粗さは、断熱コーティング膜を被覆する前の壁面の表面粗さよりも小さいことが好ましい。壁面の表面粗さにより形成された凸部は、ヒートスポットになり、エンジンの燃焼工程を誘発させる要因ともなり、エンジンにノッキングが発生する確率が増加する不具合が発生するおそれがある。そこで、断熱コーティング膜の被覆後の壁面の表面粗さは、被覆前の表面粗さよりも小さいことにより、断熱コーティング膜は、高い表面平滑性を備えることができ、エンジンの耐ノッキング性が高まる。【００２７】
（１１）本発明に係るピストンは、燃焼室を形成するようにボアに往復移動可能に嵌合されるピストンであって、前記ピストンのうち前記燃焼室に対面する壁面に断熱コーティング膜が被覆されており、前記断熱コーティング膜は、前記壁面の表面に形成された断熱層と、前記断熱層の表面に形成された無機系被膜層とを有し、前記断熱層は、樹脂と、前記樹脂の内部に埋設され前記断熱層の厚みよりも小さい平均粒子径をもつ第１の中空粒子とを有し、前記無機系被膜層は、無機化合物を有する。【００２８】
断熱コーティング膜は、壁面表面に形成された断熱層と、断熱層の表面に形成された無機系被膜層とからなる。断熱層は、樹脂と、樹脂の内部に埋設され断熱コーティング膜の厚みよりも小さな平均粒子径をもつ第１の中空粒子を有する。断熱コーティング膜は高い空隙率を備えており、高い断熱性を有する。このため、燃焼室の断熱性を高めることができ、エンジンの燃費向上に貢献できる。【００２９】
無機系被膜層は、無機化合物を有する。このため、耐熱性が高い。無機系被膜層により断熱層の表面を被覆することで、燃焼室から断熱層に伝達する熱を緩和することができる。【００３０】
また、断熱層に含まれる第１の中空粒子の配合量を増やしたときにクラックが発生するおそれがある。しかし、断熱層表面を無機化合物を有する無機系被膜層により被覆することで、断熱層にクラックが発生したとしても、断熱層を維持することができる。そのため、断熱層の断熱性や被膜強度の低下を防止することができる。【００３１】
（１２）本発明に係るピストンにおいて、断熱コーティング膜を被覆した後の壁面の表面粗さは、断熱コーティング膜を被覆する前の壁面の表面粗さよりも小さいことが好ましい。断熱コーティング膜は、高い表面平滑性を備えることができ、エンジンの耐ノッキング性が高まる。
【発明の効果】
【００３２】
本発明によれば、燃焼室に対面する壁面が、高い断熱性および高い表面平滑性を備える断熱コーティング膜で被覆されているため、燃焼室の断熱性を高めことができ、エンジンの燃費の向上に貢献できる。更に、ピストンの頂面側の表面平滑性を高めることができるため、エンジンのノッキングを抑制させることができる。【００３３】
本発明によれば、断熱コーティング膜が、断熱層と、断熱層の表面を被覆する無機系被膜層とを有する。このため、燃焼室から断熱層に伝達する熱を緩和することができる。また、断熱層にクラックが発生したとしても、断熱層表面を被膜状の無機化合物からなる無機系被膜層により被覆することで、断熱層を維持することができる。そのため、断熱層の断熱性や被膜強度の低下を防止することができる。ゆえに、高圧縮比のエンジンにも十分に対応することができる。【００３４】
本発明によれば、前述したようにエンジンの燃焼室の断熱性を高めることができるため、エンジンの冷間始動時における熱効率が向上し、エンジンの燃費が向上する。一般的には、エンジンの冷間始動時には燃料の気化が悪いため、通常よりも多くの燃料（ガソリン等）を燃焼室に送り込んでいる。しかし本発明のように燃焼室に対面する壁面を断熱コーティング膜により被覆することで、エンジンの燃焼室を効果的に断熱することでき、燃料の気化が改善され、燃費が向上する。特に、近年増えているハイブリッド車両、または、アイドリングストップ付きの車両においては、エンジンの断続運転によりエンジンが充分に暖まらないことが多い。このようなとき、本発明に係る断熱コーティング膜が効果を発揮し、エンジンの燃焼室を高温に維持させ易い。また、燃焼室における燃焼熱がピストン、シリンダブロック、シリンダヘッド等に逃げにくくなるため、燃焼室における燃焼温度が上昇し、ひいては排気ガス中に含まれるＨＣ（ハイドロカーボン）を低減する効果も期待できる。
【図面の簡単な説明】
【００３５】
【図１】実施形態１に係り、エンジンの燃焼室付近を模式的に示す断面図である。
【図２Ａ】実施形態１に係り、ピストンの頂面に形成されている断熱コーティング膜付近を模式的に示す断面図である。
【図２Ｂ】実施形態１に係り、ピストンの頂面に形成されている断熱コーティング膜の断熱層の内部を模式的に示す断面図である。
【図３Ａ】実施形態２に係り、エンジンの燃焼室付近を模式的に示す断面図である。
【図３Ｂ】実施形態２に係り、エンジンの燃焼室に対面する頂面を被覆する断熱コーティング膜付近を模式的に示す断面図である。
【図３Ｃ】実施形態２に係り、バルブのうちエンジンの燃焼室に対面するバルブ面を被覆する断熱コーティング膜付近を模式的に示す断面図である。
【図４】実施形態６に係り、ピストンの頂面に形成されている断熱コーティング膜付近を模式的に示す断面図である。
【図５】実施例１のピストンの頂面側の斜視説明図である。
【図６】実施例１と比較例３の断熱コーティング膜の耐熱性試験の結果を示すグラフである。
【図７】実施例２及び比較例１のエンジンのエンジントルクと熱効率との関係を示す線図である。
【発明を実施するための形態】
【００３６】
本発明のエンジンは、ピストン、シリンダヘッド、及びバルブのうちいずれか１つ以上において、燃焼室に対面する壁面に,断熱コーティング膜が被覆されている。断熱コーティング膜は、壁面表面を被覆する断熱層と、断熱層の表面を被覆する無機系被膜層とからなる。
【００３７】
断熱層は、樹脂と第１の中空粒子とからなる。第１の中空粒子は樹脂に埋設されている。断熱層は、耐熱性の高い無機系被膜層により被覆されていて、燃焼室から受ける熱の影響が緩和されている。しかも、断熱層にクラックが生じたとしても,無機系被膜層により断熱層表面が被覆されているため、断熱層を維持でき、断熱性及び強度の低下を防止できる。これによりエンジンの熱効率が向上し、車両の燃費が向上する。
【００３８】
断熱層は、樹脂と第１の中空粒子とから構成されている。樹脂の材質としては、接着性、耐熱性、耐薬品性、強度のあるものが好ましい。
【００３９】
樹脂は、エポキシ樹脂、アミノ樹脂、ポリアミノアミド樹脂、フェノール樹脂、キシレン樹脂、フラン樹脂、シリコーン樹脂、ポリエーテルイミド、ポリエーテルサルホン、ポリエーテルケトン、ポリエーテルエーテルケトン、ポリアミドイミド、ポリベンゾイミダゾール、熱可塑性ポリイミド、非熱可塑性ポリイミドのうちの少なくとも１種である。このような樹脂であれば、本発明に係る作用を効果的に期待できる。
【００４０】
耐熱温度および熱分解温度が高い樹脂が好ましい。更に、耐熱性および熱分解温度を考慮すると、エポキシ樹脂、シリコーン樹脂、ポリエーテルイミド、ポリエーテルサルホン、ポリエーテルケトン、ポリエーテルエーテルケトン、ポリアミドイミドが好ましい。更に高温環境で用いられる場合には、ポリベンゾイミダゾール、熱可塑性ポリイミド、非熱可塑性ポリイミドがより好ましい。更に、好ましくは、熱可塑性ポリイミド、ピロメリット酸二無水物や耐熱性に優れるビフェニルテトラカルボン酸二無水物から得られる非熱可塑性ポリイミドが良い。これらの樹脂をバインダとして、ナノサイズ（１マイクロメール未満）の第１の中空粒子を配合することにより、断熱コーティング膜における空隙率を高め、断熱コーティング膜の断熱性を確保することができる。
【００４１】
樹脂としては、アミノ樹脂、ポリアミノアミド樹脂、フェノール樹脂、キシレン樹脂、フラン樹脂等としても良い。更に、耐熱性および熱分解温度を考慮すると、エポキシ樹脂、シリコーン樹脂、ポリエーテルイミド、ポリエーテルサルホン、ポリエーテルケトン、ポリエーテルエーテルケトン、ポリアミドイミドが好ましい。更に高温環境で用いられる場合には、ポリベンゾイミダゾール、熱可塑性ポリイミド、非熱可塑性ポリイミドがより好ましい。更に、好ましくは、熱可塑性ポリイミド、ピロメリット酸二無水物や耐熱性に優れるビフェニルテトラカルボン酸二無水物から得られる非熱可塑性ポリイミドが良い。これらの樹脂をバインダとして用いて、第１の中空粒子を配合することにより、断熱コーティング膜における空隙率を高め、断熱コーティング膜の断熱性を確保することができる。
【００４２】
樹脂は無機材料（例えばアルミナ、チタニア、ジルコニアなど）を含んでいても良い。無機材料は例えば粉末粒子状または繊維状でも良い。無機材料のサイズとしては、第１の中空粒子と同程度の粒径、第１の中空粒子よりも小さな粒径が好ましい。
【００４３】
断熱層の見掛け体積を１００％とするとき、断熱層における空隙率は体積比で５〜９０％が好ましい。特に１０〜８５％、１５〜８０％が例示される。空隙率は第１の中空粒子の配合量に対応し、断熱層の断熱性に影響を与える。第１の中空粒子の配合量が多ければ、空隙率は高くなり、断熱層の断熱性が高くなる。ここで、空隙率が過剰に低いと、断熱層の断熱性が低下する。空隙率が過剰に高いと、樹脂に対して第１の中空粒子の割合が過多となり、第１の中空粒子を結合させるバインダが不足し、断熱層の成膜性が損われたり、断熱層の強度が低下するおそれがある。
【００４４】
第１の中空粒子の材質としては、セラミック系や有機系材料が好ましい。特に、耐熱性に優れるシリカ（ＳｉＯ２）、アルミナ（Ａｌ２Ｏ３）、ジルコニア（ＺｒＯ２）、チタニア（ＴｉＯ２）がより好ましい。場合によっては、第１の中空粒子の材質は樹脂でも良いし、金属でも良い。
【００４５】
第１の中空粒子の平均粒子径は、断熱層の厚みよりも小さい。このため、断熱層の表面が平滑化され、ヒートスポットとなり得る凹部が少なくなり、ノッキングを低減できる。断熱層に含まれる多くの第１の中空粒子の粒子径は、断熱層の厚みよりも小さいことがよい。断熱層に含まれるすべての第１の中空粒子を１００％としたときに、その中の５０％以上、更には７０％以上、９０％、９５％以上が、断熱層の厚みよりも小さい粒子径をもつことが好ましい。断熱層の表面平滑性が向上する。
【００４６】
第１の中空粒子の平均粒子径は、５００ｎｍ以下がよく、さらに１０ｎｍ〜５００ｎｍがよく、好ましくは２０ｎｍ〜３００ｎｍ、３０ｎｍ〜１５０ｎｍとするとよい。断熱層表面は無機系被膜により被覆されているため、断熱層を構成する第１の中空粒子が脱落するおそれは極めて少ない。万が一、第１のナノ粒子が断熱層及び無機系被膜から脱落したとしても、ピストンのスカート部とシリンダボア壁面などへの影響を極力抑えるために、第１の中空粒子の平均粒子径は、スカート部とシリンダボア壁面との間に形成される油膜の厚みよりも小さい方が好ましい。
【００４７】
第１の中空粒子の殻の厚みとしては、第１の中空粒子の平均粒子径にもよるが、０．５ｎｍ〜５０ｎｍ、１ｎｍ〜３０ｎｍ、好ましくは、５ｎｍ〜１５ｎｍが例示できる。第1の中空粒子の形状としては真球状、疑似真球状、疑似楕円球状、疑似多角形状（疑似立方体形状、疑似直方体形状を含む）等にできる。第１の中空粒子を形成する殻の表面は平滑でもよく、微小凹凸があっても良い。
【００４８】
第１の中空粒子は、平均粒子径が１μｍ未満のナノ中空粒子であるとよい。ナノ中空粒子を断熱層に用いた場合は、数〜数百μｍといった大きなサイズの中空粒子を用いた場合よりも、殻厚を薄くでき断熱性を確保できる。ナノ中空粒子は断熱層の表面近傍に表出しにくく、断熱層表面を被覆する無機系被膜の表面、即ち断熱コーティング膜の表面平滑性が高くなる。
【００４９】
５００ｎｍ以下（例えば１０〜５００ｎｍ程度）といった極微小の平均粒子径の第１の中空粒子は、樹脂（バインダ）への充填量を多くできる。第１の中空粒子により樹脂の中に微小空孔を分散できる。断熱層が薄くても、断熱層の断熱性を確保することが可能である。また、第１の中空粒子をナノレベルの平均粒子径にすることによって、第1の中空粒子に起因する断熱コーティング膜の表面における凹凸が極めて小さくなり、バインダとなる樹脂のレベリング作用で断熱コーティング膜の表面平滑化が可能となり、エンジンのノッキング限界を高めることができる。
【００５０】
これに対して、平均粒子径１μｍ以上のマイクロメーターオーダーの第１の中空粒子は、断熱層の空隙率を高めることができる。断熱コーティング膜の断熱性能を更に向上させることができる。この場合にも、第１の中空粒子は、断熱層の厚みよりも小さいことが必要である。第１の中空粒子の平均粒子径は、断熱層の厚みよりも小さいことがよい。マイクロメーターオーダーの第１の中空粒子の平均粒子径は、１μｍ以上１００μｍ以下であることがよく、更には、１μｍ以上５０μｍ以下であることが好ましい。
【００５１】
断熱層の厚さは、断熱性、密着性、空隙率の確保等を考慮すると、１０μｍ〜２０００μｍ、２０μｍ〜１０００μｍが好ましい。５０μｍ〜７００μｍ、もしくは、１００μｍ〜５００μｍとすることもできる。断熱層の厚みの上限値としては２０００μｍ、１０００μｍ、８００μｍ、５００μｍ、３００μｍが例示される。断熱層の厚みの下限値としては２０μｍ、３０μｍ、４０μｍが例示される。同一単位で、断熱層の厚み／第１の中空粒子の平均粒子径の比率をαとすると、αは２０万〜２０の範囲内、５００００〜２０の範囲内、３００００〜１００の範囲内が例示できる。この場合、断熱層における第１の中空粒子の分散性を高めることができ、断熱層の断熱性を高めると共に断熱ムラを低減させるのに有利である。
【００５２】
断熱コーティング膜の断熱層は、樹脂及び第１の中空粒子の他に、必要に応じて添加剤を含んでいても良い。添加剤としては、第１の中空粒子の分散性を高める分散剤、接着性や配合粉体への新和性の向上や接着性の向上を補助するシランカップリング剤、表面張力を調整するレベリング剤、界面活性剤、チクソトロピック特性を調整させる増粘剤等が必要に応じて挙げられる。
【００５３】
断熱層表面を被覆する無機系被膜層は、主として無機系材料からなり、無機化合物を有する。無機系被膜層を構成する無機化合物は、シリカ、ジルコニア、アルミナ、及びセリアの中から選ばれる１種以上からなることがよい。この中、シリカがよい。
【００５４】
無機系被膜層の厚みは、１０〜３００μｍであることがよく、更には、３０〜２００μｍであることが好ましく、５０〜１５０μｍであることが望ましい。燃焼室での高温が薄い無機系被膜層を通じて断熱層に伝わりにくく、成膜性が維持される。断熱層が高温に晒されず、断熱層の樹脂劣化を防止できる。断熱層表面を無機系被膜層で被覆することにより、２０００℃程度以上まで耐えることができる。
【００５５】
無機系被膜層は、無機化合物のほかに、第２の中空粒子を含んでいてもよい。第２の中空粒子は、無機系被膜層の厚さよりも小さい平均粒子径の中空粒子であることがよい。無機系被膜層に第２の中空粒子を含める場合、第２の中空粒子の材質としては、断熱層に含まれる第１の中空粒子と同様に、セラミック系や有機系材料が好ましい。特に、耐熱性に優れるシリカ（ＳｉＯ２）、アルミナ（Ａｌ２Ｏ３）、ジルコニア（ＺｒＯ２）、チタニア（ＴｉＯ２）がより好ましい。場合によっては、第２の中空粒子の材質は樹脂でも良いし、金属でも良い。好ましくは、第２の中空粒子の材質は、耐熱性の観点から、セラミック系が好ましい。
【００５６】
無機系被膜層に含まれることがある第２の中空粒子は、無機系被膜層の厚みよりも平均粒子径が小さい。第２の中空粒子の平均粒子径は５００μｍ以下であることがよい。更には、１００μｍ以下であるとよく、１０ｎｍ〜５０μｍがよく、１０ｎｍ〜５００ｎｍ、２０ｎｍ〜３００ｎｍ、３０ｎｍ〜１５０ｎｍが好ましい。この場合には、無機系被膜層の平滑性を保持することができ、耐ノッキング性を高めることができる。
【００５７】
無機系被膜層に第２の中空粒子を含める場合には、第２の中空粒子の平均粒子径は、断熱層に含まれる第１の中空粒子の平均粒子径と同じであってもよいし、第１の中空粒子よりも小さくても良く、大きくてもよい。いずれの場合にも、第２の中空粒子の平均粒子径は、無機系被膜層の厚みよりも小さければよい。好ましくは、第２の中空粒子の平均粒子径は、第１の中空粒子の平均粒子径と同じかそれよりも小さいことがよい。
【００５８】
無機系被膜層に含まれるすべての第２の中空粒子を１００％としたときに、その中の５０％以上、更には７０％以上、９０％以上、９５％以上が、無機系被膜層の厚みよりも小さい粒子径をもつことが好ましい。断熱コーティング膜の表面平滑性が向上する。
【００５９】
無機系被膜層の最表層部に含まれる第２の中空粒子の平均粒子径は、無機系被膜層の最表層部よりも厚み方向で内側の内部に含まれる第２の中空粒子の平均粒子径よりも小さいことが好ましい。無機系被膜の平滑性を保持しつつ、断熱効果を高めることができる。
【００６０】
無機系被膜層の最表層部に含まれる第２の中空粒子の平均粒子径の上限は、１００μｍであるとよく、更に、５０μｍ、５００ｎｍ、３００ｎｍ、１５０ｎｍがよい。無機系被膜層の最表層部に含まれる第２の中空粒子の平均粒子径の下限は、１０ｎｍ、２０ｎｍ、３０ｎｍがよい。無機系被膜の平滑性を保持できる。
【００６１】
無機系被膜層の内部に含まれる第２の中空粒子の平均粒子径の上限は、５００μｍであることがよく、更に、１００μｍ、５０μｍ、５００ｎｍ、３００ｎｍ、１５０ｎｍがよい。無機系被膜層の最表層部に含まれる第２の中空粒子の平均粒子径の下限は、１０ｎｍ、２０ｎｍ、３０ｎｍがよい。無機系被膜の平滑性を保持できる。
【００６２】
上記した特許文献１に示されるような、チタン等の低熱伝導部材を使用する場合は、構造上、ミリ単位の厚みが必要である。この場合、ピストンの重量増は避けられず、高速で動くピストンの動きを阻害し、燃費向上の妨げになり、好ましくない。これに対して、表１に示されるように、本発明に係る断熱層は樹脂を含み、アルミニウム合金よりも比重が軽い利点が得られる。ここで、仮に７ミリメートルの厚みを有するチタンで得られる断熱性は、ジルコニアの溶射膜（特許文献２，３）での１．６５ミリメートルの厚みの断熱性に相当し、また、本発明に係る断熱コーティング膜では僅か０．０１２〜０．０８３ｍｍの厚みに相当する。このように本発明に係る断熱コーティング膜では、断熱性を確保しつつ薄膜化できるため、断熱コーティング膜をピストンの頂面に形成したとしても、ピストンの頂面側の断熱性を高めつつ、ピストンの重量増はごく僅かであり、ピストンの動作には影響を与えない利点が得られる。
【００６３】
【表１】
2014024494.tif 000003
【００６４】
また、特許文献４のように、通常の断熱系塗料では、数μｍ〜数百μｍの中空粒子を配合しているが、このサイズの中空粒子が表面近傍に表出すると、表面の凹凸差が大きくなる。通常の断熱系塗料をエンジンに用いた際に、凸部がヒートスポットになり、ノッキングが生じるおそれがある。また、何らかの要因でバインダから中空粒子が脱落した場合、数μｍ〜数百μｍの粒子は、エンジンの摺動部の油膜厚さ（およそ０．５〜１μｍ）より大きく、ピストンやシリンダ材よりも硬質である。このため、ピストンやシリンダを摩耗させてしまう。
【００６５】
特許文献２，３，５においては、成膜処理前よりも成膜処理後に面が荒れてしまい、ピストン頂面に適用した場合、表面粗さの微細な凸部がヒートスポットになり、ノッキングが生じる原因となる。
【００６６】
これに対して、本発明に係る断熱コーティング膜は、複数の中空粒子を埋設した断熱層を有し、表面は無機系被膜層が形成されている。このため、高い空隙率を確保しつつ、表面平滑性を有することができる。
【００６７】
更に、断熱層表面は無機系被膜層により被覆されている。無機系被膜層は、無機化合物を有するため、耐熱性が高い。無機系被膜層により断熱層の表面を被覆することで、燃焼室から断熱層に伝達する熱を緩和することができる。
【００６８】
また、断熱層に含まれる第１の中空粒子の配合量を増やしたときにクラックが発生するおそれがある。しかし、断熱層にクラックが発生したとしても、断熱層表面を無機系被膜層により被覆することで、断熱層を維持することができる。そのため、断熱層の断熱性や被膜強度の低下を防止することができる。
【００６９】
たとえクラックが発生したとしても、クラックにより断熱層の熱収縮を緩和することができる。更に、断熱層と無機系被膜層との間に微小な隙間が形成されることがある。この隙間により断熱性を高めることも可能である。また、断熱層の表面粗さを更に平滑化することができる。このため、断熱層だけを壁面に形成した場合よりも、断熱層の表面に無機系被膜層を形成することで更に表面平滑化を実現できる。ゆえに、燃焼室の壁面にヒートスポットが形成されにくくなり、ノッキングを効果的に抑制できる。
【００７０】
また、断熱層に多量の第１の中空粒子を配合することができるため、断熱層の断熱効果が更に高まり、かつ断熱層の比重も小さくすることができる。従って、燃焼室の断熱性を高めることができる。本発明に係る断熱コーティング膜を壁面（燃焼室に対面する壁面）に形成すれば、壁面における成膜が簡単で済む。更に、第１の中空粒子が平均粒子径１μｍ未満のナノサイズであるナノ中空粒子である場合には、ナノ中空粒子を樹脂に混ぜ込むことによって、塗料のレベリング作用を損なわず、塗布前のピストンの表面粗さに対し、塗布後の断熱コーティング膜の表面粗さが小さくなることで、ピストンの比表面積が小さくなり、ピストンからの伝熱が抑制され、ピストンの断熱性能をより向上させることが可能となる。
【００７１】
断熱コーティング膜の被覆後の壁面の表面粗さは、被覆前の表面粗さよりも小さいことが好ましい。ノッキング限界を考慮すると、断熱コーティング膜の表面粗さ、即ち無機系被膜層の表面粗さはＲａで１０．０以下、７．０以下が好ましい。５．０以下、３．０以下がより好ましい。更に、２．０以下が更に好ましい。更に、第１の中空粒子は、仮に樹脂から脱落したとしても、前述の油膜厚さより小さいサイズであるため、油膜に覆われ、ピストンのスカート部、シリンダブロックのボア壁面を損傷させるおそれが抑えられる。
【００７２】
本発明に係る断熱コーティング膜を形成する場合は、まず、断熱層を壁面表面に形成する。断熱層を形成するために、樹脂を溶剤に溶解させる等して低粘度化し、これに第１の中空粒子を混合させて分散させることにより塗料を形成する。分散にあたり、超音波分散機、湿式ジェットミル、ホモジナイザー、３本ロール、高速攪拌機等が挙げられる。燃焼室を形成する壁面に塗料を塗布して塗膜を形成し、塗膜を焼き付けて本発明に係る断熱コーティング膜を形成できる。塗布形態としては、スプレー塗り、刷毛塗り、ローラ塗り、ロールコータ、静電塗装、浸漬塗装、スクリーン印刷、パット印刷等の公知の塗装形態が挙げられる。
【００７３】
塗装後に、塗装膜を加熱保持して焼き付け、断熱層とすることができる。焼き付け温度としては、樹脂の材質に等に応じて設定でき、１３０〜２２０℃、１５０〜２００℃、１７０〜１９０℃が挙げられる。焼き付き時間としては、０．５〜５時間、１〜３時間、１．５〜２時間が例示される。断熱コーティング膜を形成する前のピストン等の壁面に、ショットブラスト、エッチング、化成処理等の予備処理を行うことが好ましい。
【００７４】
次に、断熱層の表面に、無機化合物からなる無機系被膜層を形成する。無機系被膜層を形成するために、例えば、公知の技術を採用することができる。
【００７５】
更に、本発明に係る断熱コーティング膜は、ピストンの頂面のみに形成しても良いし、あるいは、シリンダーヘッドのうち燃焼室に対面する壁面に形成することもできる。更に、吸気用または排気用のバルブ孔を開閉させるバルブのうち燃焼室を形成する壁面にも、本発明に係る断熱コーティング膜を形成することができる。この場合にも、燃焼室の断熱性を高めることができる。なお、エンジンとしては内燃機関、レシプロエンジン等が挙げられる。エンジンの使用される燃料としては、ガソリン、軽油、ＬＰＧ等が挙げられる。
【００７６】
［実施形態１］
図１および図２Ａ及び図２Ｂは実施形態１の概念を模式的に示す。図１はエンジン１の燃焼室１０付近の断面を模式的に示す。エンジン１はピストン式内燃機関である。図１および図２Ａ及び図２Ｂはあくまでも概念図であり、細部まで規定するものではない。エンジン１は、ボア２０を有するシリンダブロック２と、頂面３０側に燃焼室１０を形成するようにボア２０に矢印Ａ１，Ａ２方向に往復移動可能に嵌合されたピストン３と、燃焼室１０を閉じ且つ燃焼室１０に連通するバルブ孔４０をもつシリンダヘッド４と、バルブ孔４０を開閉させるバルブ５とを備えている。バルブ孔４０は、燃焼室１０に連通可能な吸気用バルブ孔４０ｉと排気用バルブ孔４０ｅとを備えている。シリンダヘッド４はガスケット４７を介してシリンダブロック２に被着されている。シリンダブロック２、シリンダヘッド４、ピストン３は、鋳造系のアルミニウム合金で形成されている。アルミニウム合金としては、アルミニウム−シリコン系合金、アルミニウム−シリコン−マグネシウム系合金、アルミニウム−シリコン−銅系合金、アルミニウム−シリコン−マグネシウム−銅系合金、アルミニウム−シリコン−マグネシウム−銅−ニッケル系合金が好ましい。亜共晶組成、共晶組成、過共晶組成でも良い。場合によっては、シリンダブロック２、シリンダヘッド４、ピストン３のうちの少なくとも一つは、マグネシウム合金系、鋳鉄系（例えば片状黒鉛鋳鉄、球状黒鉛鋳鉄を含む）で形成しても良い。
【００７７】
図１および図２Ａ及び図２Ｂに示すように、ピストン３のうち燃焼室１０に対面する壁面である頂面３０の全域またはほぼ全域に、第１断熱コーティング膜７ｆ（厚み：２０〜１０００μｍ）が被覆されている。この場合、ピストン３の頂面３０のみに第１断熱コーティング膜７ｆを形成することが好ましい。なお、摩滅等を考慮すると、ピストン３のスカート部の外壁面には形成しないことが好ましい。
【００７８】
第１断熱コーティング膜７ｆは、ピストン３の頂面３０を被覆する断熱層７１と、断熱層７１の表面を被覆する無機系被膜層７２とからなる。断熱層７１は、樹脂と、樹脂に埋設された複数のナノ中空粒子７０（第１のナノ中空粒子）とを有する。ナノ中空粒子７０は、シリカバルーンやアルミナバルーン等のセラミックスバルーンを用いる。ナノ中空粒子７０の平均粒子径は１０〜５００ｎｍ、殊に３０〜１５０ｎｍにできる。但しこれに限定されるものではない。ナノ中空粒子の粒子径の範囲は１μｍ未満とすることができ、好ましくは１〜５００ｎｍ、５〜３００ｎｍ、更に３０〜１５０ｎｍが好ましい。ナノ中空粒子７０の殻の厚みは１〜５０ｎｍ、５〜１５ｎｍにできる。平均粒子径は電子顕微鏡観察における単純平均とする。ナノ中空粒子７０の平均粒子径の下限については、電子顕微鏡観察により、８ｎｍまたは９ｎｍにでき、上限については６００ｎｍまたは８００ｎｍにできる。
【００７９】
樹脂としては、場合によっては、アミノ樹脂、ポリアミノアミド樹脂、フェノール樹脂、キシレン樹脂、フラン樹脂等としても良い。更に、耐熱性および熱分解温度を考慮すると、エポキシ樹脂、シリコーン樹脂、ポリエーテルイミド、ポリエーテルサルホン、ポリエーテルケトン、ポリエーテルエーテルケトン、ポリアミドイミドが好ましい。更に高温環境で用いられる場合には、ポリベンゾイミダゾール、熱可塑性ポリイミド、非熱可塑性ポリイミドがより好ましい。更に、好ましくは、熱可塑性ポリイミド、ピロメリット酸二無水物や耐熱性に優れるビフェニルテトラカルボン酸二無水物から得られる非熱可塑性ポリイミドが良い。
【００８０】
無機系被膜層７２は、無機化合物からなる。無機系被膜層７２の厚みは、１０〜３００μｍである。無機化合物は、シリカ、アルミナ、ジルコニア、及びチタニアの群から選ばれる１種以上からなる。この中、シリカがよい。
【００８１】
ピストン３のうち燃焼室１０に対面する頂面３０に第１断熱コーティング膜７ｆが形成されている。第１断熱コーティング膜７ｆの下層を構成する断熱層７１は、５００ｎｍ以下といった極微小サイズのナノ中空粒子７０を含む。微小サイズのナノ中空粒子７０は、樹脂（バインダ）への充填量を多くでき、ナノ中空粒子７０による微小空孔を分散できる。よって、断熱層７１が薄い層であっても、断熱層７１の断熱性、ひいては燃焼室１０の断熱性を確保することができる。断熱層７１の厚みは１０〜２０００μｍであるとよく、更には、２０〜１０００μｍ、５０〜７００μｍ、更には１００〜５００μｍであることが好ましい。
【００８２】
無機系被膜層７２の厚みは、断熱層７１の厚みよりも薄く、１０〜３００μｍ、更には、５０〜１５０μｍであることが好ましい。このため、無機系被膜層７２による被覆により、断熱層７１に更なる耐熱性が付与され、且つ万が一クラックが発生しても成膜を維持でき、断熱性及び被膜強度の低下を防止できる。また、断熱層７１の表面を更に平滑化することができ、ノッキングを効果的に抑制できる。
【００８３】
このため、燃焼室１０の熱がピストン３を介してシリンダブロック２側に逃げることが抑制され、燃焼室１０の断熱性が高まる。なお、ピストン３には連結ピン３１を介してコネクティングロッド３２が連結されている。燃焼室１０に対面する点火部４２をもつ点火プラグ４３がシリンダヘッド４に設けられている。バルブ５は耐熱鋼で形成されており、棒状のバルブステム部５０と、径方向に拡径した傘部５１とを有する。傘部５１は燃焼室１０に対面するバルブ面５３を有する。バルブ面５３には肉盛膜が肉盛りされていても良い。肉盛膜は銅合金または鉄合金で形成できる。
【００８４】
本実施形態によれば、高い断熱性および高い表面平滑性を備える断熱コーティング膜を有することにより、燃焼室の断熱性を高めことができ、エンジンの燃費の向上に貢献できる。更に、ピストンの頂面側の表面平滑性を高めることができるため、エンジンのノッキングを抑制させることができる。エンジン１の爆発工程における燃焼室１０の圧力Ｆは、断熱コーティング膜７ｆに作用する（図２Ｂ参照）。圧力Ｆは、複数のナノ中空粒子を分散状態に埋設させている断熱コーティング膜７ｆにより受圧されると考えられる。
【００８５】
本実施形態によれば、前述したようにエンジン１の燃焼室１０の断熱性を高めることができるため、エンジン１の冷間始動時における熱効率が向上し、エンジン１の燃費が向上する。一般的には、エンジン１の冷間始動時には燃料の気化が悪いため、通常よりも多くの燃料（ガソリン等）を燃焼室に送り込んでいる。しかし本実施形態に係る断熱コーティング膜７ｆをピストン３の頂面３０に積層させれば、エンジン１の燃焼室１０を効果的に断熱することでき、燃料の気化が改善され、燃費が向上する。特に、近年増えているハイブリッド車両、または、アイドリングストップ付きの車両においては、エンジン１の断続運転によりエンジン１が充分に暖まらないことがある。このようなとき、本実施形態に係る断熱コーティング膜７ｆが効果を発揮し、エンジン１の燃焼室１０を高温に維持させ易い。また、燃焼室１０における燃焼熱がピストン３、シリンダブロック２、シリンダヘッド４等に逃げにくくなるため、燃焼室１０における燃焼温度が上昇し、ひいては排気ガス中に含まれるHC（ハイドロカーボン）を低減できる効果も期待できる。なお、被覆後の断熱コーティング膜７ｆの表面粗さは、断熱コーティング膜７ｆ被覆前の頂面３０の表面粗さよりも小さい。
【００８６】
本実施形態に係る断熱コーティング膜７ｆを形成する一方法について説明する。まず、樹脂を溶剤に溶解させて低粘度化させ、これにナノ中空粒子を混合させて分散器により分散させることにより塗料を形成する。このような塗料をピストンの頂面にスプレー等で塗布して塗膜を形成する。その後、大気中雰囲気において、塗膜を所定の焼付温度（１２０〜４００℃の範囲内の任意値）で所定の時間（０．５〜１０時間の範囲内の任意値）焼き付け、断熱層７１を形成することができる。
【００８７】
次に、断熱層７１の表面に、金属化合物からなる無機系被膜層７２を形成する。金属化合物がシリカである場合に無機系被膜層７２を形成するにあたっては、例えば、金属アルコキシシランのアルコール溶液を断熱層７１の表面に塗布し、その後脱アルコール反応で被膜化させる。脱アルコール反応の反応式は、
−Ｓｉ−Ｏ−Ｒ  ＋  ＨＯ−Ｓｉ−  →  −Ｓｉ−Ｏ−Ｓｉ−  ＋  ＲＯＨ・・・（１）で表される（式（１）中、Ｒは、有機基を示す。）。
【００８８】
無機系被膜層７２は、その他の反応機構により形成することもできる。これにより、網目状に連続して連なる被膜状のシリカからなる無機系被膜層７２が形成されて、断熱層７１と無機系被膜層７２とからなる断熱コーティング層７ｆが形成される。
【００８９】
［実施形態２］
図３Ａ、図３Ｂ、及び図３Ｃは実施形態２を示す。本実施形態は実施形態１と基本的には同様の構成及び作用効果を有する。図３Ａ、図３Ｂ、及び図３Ｃはエンジン１の燃焼室１０付近の断面を模式的に示す。ピストン３のうち燃焼室１０に対面する壁面である頂面３０に、第１断熱コーティング膜７ｆが被覆されている。更に、シリンダヘッド４のうち燃焼室１０に対面する壁面４５に、第２断熱コーティング膜７ｓが被覆されている。燃焼室１０に対面する頂面３０及び壁面４５は第１断熱コーティング膜７ｆおよび第２断熱コーティング膜７ｓにより被覆されているため、燃焼室１０の断熱性が高まる。場合によっては、シリンダヘッド４の壁面４５に第２断熱コーティング膜７ｓが形成されている限り、第１断熱コーティング膜７ｆを廃止しても良い。なお、断熱コーティング膜７ｆ，７ｓの被覆後の壁面の表面粗さは、被覆前の表面粗さよりも小さい。
【００９０】
［実施形態３］
本実施形態は実施形態１，２と基本的には同様の構成及び作用効果を有するため、図１〜図３Ｃを準用できる。ピストン３のうち燃焼室１０に対面する壁面である頂面３０に、第１断熱コーティング膜７ｆが被覆されている。更に、シリンダヘッド４のうち燃焼室１０に対面する壁面４５に、第２断熱コーティング膜７ｓが被覆されている。加えて、バルブ５のうち燃焼室１０に対面するバルブ面５３にも第３断熱コーティング膜７ｔが形成されている。このようにピストン３の頂面３０に第１断熱コーティング膜７ｆが形成され、シリンダヘッド４のうち燃焼室１０に対面する壁面４５に第２断熱コーティング膜７ｓが形成され、バルブ５のうち燃焼室１０に対面するバルブ面５３に第３断熱コーティング膜７ｔが形成されている。このため、燃焼室１０の断熱性が更に高まる。なお、被覆された断熱コーティング膜７ｆ，７ｓ，７ｔの表面粗さは、断熱コーティング膜７ｆ，７ｓ，７ｔの被覆前の頂面３０、壁面４５、バルブ面５３等の壁面の表面粗さよりも小さい。
【００９１】
第１断熱コーティング膜７ｆの厚みをｔ１とし、第２断熱コーティング膜７ｓをｔ２と、第３断熱コーティング膜７ｔの厚みをｔ３とするとき、ｔ１＝ｔ２＝ｔ３、ｔ１≒ｔ２≒ｔ３にできる（ｔ１，ｔ２，ｔ３は図３において図示せず）。ピストン３からの逃熱抑制を考慮すると、ｔ１＞ｔ２＞ｔ３、または、ｔ１＞ｔ２≒ｔ３としても良い。シリンダヘッド４からの逃熱抑制を考慮すると、ｔ２＞ｔ１＞ｔ３、または、ｔ２＞ｔ１≒ｔ３としても良い。バルブ５の傘部５１のバルブ面５３をこれの垂直方向に投影した投影面積は、ピストン３の頂面３０をこれの垂直方向から投影した投影面積よりも小さいため、第３断熱コーティング膜７ｔを廃止することもできる。
【００９２】
［実施形態４］
本実施形態は実施形態１〜３と基本的には同様の構成及び作用効果を有するため、図１〜図３Ｃを準用できる。特に図示はしないものの、ピストン３のうち燃焼室１０に対面する壁面である頂面３０に第１断熱コーティング膜７ｆが被覆されている。更に、シリンダヘッド４のうち燃焼室１０に対面する壁面４５に第２断熱コーティング膜７ｓが被覆されている。このため燃焼室１０の断熱性が高まる。
【００９３】
[実施形態５]
本実施形態は、実施形態１〜４と基本的には同様の構成を有しており、図１〜図３Ｃを準用できる。特に図示はしないが、無機系被膜層７２に、第２のナノ中空粒子としての中空粒子が含まれている。無機系被膜層７２は、この中空粒子と、金属化合物としてのシリカ（バインダー）とからなる。無機系被膜層７２の全体を１００体積％としたときに、中空粒子の含有量は３５体積％であり、シリカの含有量は６５体積％である。無機系被膜層７２の厚みは４０μｍである。
【００９４】
無機系被膜層７２に含める中空粒子は、断熱層７１に含めるナノ中空粒子７０と同様である。即ち、無機系被膜層７２に含める中空粒子は、シリカバルーンやアルミナバルーン等のセラミックスバルーンである。中空粒子の平均粒子径は１０〜５００ｎｍ、殊に３０〜１５０ｎｍにできる。但しこれに限定されるものではない。中空粒子の殻の厚みは１〜５０ｎｍ、５〜１５ｎｍにできる。平均粒子径は電子顕微鏡観察における単純平均とする。中空粒子の平均粒子径の下限については、電子顕微鏡観察により、８ｎｍまたは９ｎｍにでき、上限については６００ｎｍまたは８００ｎｍにできる。
【００９５】
本実施形態では、断熱層７１だけでなく無機系被膜層７２にも中空粒子が含まれている。このため、断熱層７１だけでなく無機系被膜層７２の断熱性も高くなり、断熱コーティング膜全体の断熱効果が向上する。
【００９６】
[実施形態６]
本実施形態は、実施形態１と基本的には同様の構成を有しており、図１を準用できる。本実施形態のエンジンは、図４に示すように、ピストン３のうち燃焼室１０に対面する壁面である頂面３０のほぼ全域に、第１断熱コーティング膜７ｆが被覆されている。第１断熱コーティング膜７ｆは、頂面３０を被覆する断熱層７１と、断熱層７１を被覆する無機系被膜層７２とからなる。断熱層７１は、樹脂と、樹脂に埋設されたマイクロメータオーダーの第１の中空粒子８０とを有する。
【００９７】
樹脂としては、アミノ樹脂、ポリアミノアミド樹脂、フェノール樹脂、キシレン樹脂、フラン樹脂等としても良い。更に、耐熱性および熱分解温度を考慮すると、エポキシ樹脂、シリコーン樹脂、ポリエーテルイミド、ポリエーテルサルホン、ポリエーテルケトン、ポリエーテルエーテルケトン、ポリアミドイミドが好ましい。更に高温環境で用いられる場合には、ポリベンゾイミダゾール、熱可塑性ポリイミド、非熱可塑性ポリイミドがより好ましい。更に、好ましくは、熱可塑性ポリイミド、ピロメリット酸二無水物や耐熱性に優れるビフェニルテトラカルボン酸二無水物から得られる非熱可塑性ポリイミドが良い。
【００９８】
第１の中空粒子８０は、シリカバルーンやアルミナバルーン等のセラミックスバルーンを用いる。第１の中空粒子８０は、平均粒子径１μｍ以上のマイクロメーターオーダーのマイクロ中空粒子である。第１の中空粒子８０は、断熱層７１の厚みよりも小さい。第１の中空粒子８０の平均粒子径は、断熱層７１の厚みよりも小さい。第１の中空粒子８０の平均粒子径は、１μｍ以上１００μｍ以下であることがよく、更には、１μｍ以上５０μｍ以下であることが好ましい。第１の中空粒子８０の粒子径の範囲は１μｍ以上とすることができ、好ましくは１〜３００μｍ、１〜１５０μｍが好ましい。
【００９９】
無機系被膜層７２は、無機化合物と、無機化合物に埋設された第２の中空粒子８０ａ、８０ｂとを有する。無機系被膜層７２の厚みは、１０〜３００μｍである。無機化合物は、シリカ、アルミナ、ジルコニア、及びチタニアの群から選ばれる１種以上からなる。第２の中空粒子８０ａ、８０ｂは、無機系粒子であり、シリカバルーンやアルミナバルーン等のセラミックスバルーンである。無機系被膜層７２に含まれる第２の中空粒子８０ａ、８０ｂのうち一方の第２の中空粒子８０ａの平均粒子径は、他方の第２の中空粒子８０ｂの平均粒子径よりも小さい。
【０１００】
無機系被膜層７２は、無機系被膜層７２の最表層部７２ａと、最表層部７２ａよりも厚み方向で内側であって且つ断熱層７１と対面している内側の内部７２ｂとからなる。最表層部７２ａの厚みは１〜１００μｍであり、内部７２ｂの厚みは９〜２９０μｍである。
【０１０１】
第２の中空粒子８０ａ、８０ｂのうち、一方の第２の中空粒子８０ａは、最表層部７２ａに含まれ、他方の第２の中空粒子８０ｂは、内部７２ｂに含まれている。
【０１０２】
無機系被膜層７２の最表層部７２ａに含まれる第２の中空粒子８０ａは、平均粒子径１μｍ未満のナノ中空粒子である。第２の中空粒子８０ａの平均粒子径は、１０〜５００ｎｍ、殊に３０〜１５０ｎｍにできる。但しこれに限定されるものではない。ナノ中空粒子の粒子径の範囲は１μｍ未満とすることができ、更には１〜５００ｎｍ、５〜３００ｎｍ、更に３０〜１５０ｎｍが好ましい。中空粒子８０ａの殻の厚みは１〜５０ｎｍ、５〜１５ｎｍにできる。平均粒子径は電子顕微鏡観察における単純平均とする。中空粒子８０ａの平均粒子径の下限については、８ｎｍまたは９ｎｍにでき、上限については６００ｎｍまたは８００ｎｍにできる。
【０１０３】
無機系被膜層７２の内部７２ｂに含まれる第２の中空粒子８０ｂは、平均粒子径１μｍ以上のマイクロ中空粒子である。中空粒子８０ｂの平均粒子径は１μｍ〜５００μｍ、殊に１μｍ〜１００μｍにできる。但し、これに限定されるものではない。平均粒子径は電子顕微鏡観察における単純平均とする。第２の中空粒子８０ｂの粒子径の範囲は１μｍ以上とすることができ、好ましくは１μｍ〜３００μｍ、更に１μｍ〜１５０μｍが好ましい。中空粒子８０ｂの殻の厚みは１０ｎｍ〜３００００ｎｍ、１００ｎｍ〜１５０００ｎｍにできる。中空粒子８０ｂの平均粒子径の下限については１μｍ、上限については１００μｍまたは５０μｍにできる。
【０１０４】
本実施形態の断熱層７１には、実施形態１の第１のナノ中空粒子７０に代えて、ミクロンオ−ダーの第１の中空粒子８０が含まれている。断熱層７１に含まれる第１の中空粒子８０は、シリカバルーンやアルミナバルーン等のセラミックスバルーンである。第１の中空粒子８０の平均粒子径は１μｍ〜５００μｍ、殊に１μｍ〜１００μｍにできる。但し、これに限定されるものではない。第１の中空粒子８０は、無機系被膜層７２の内部７２ｂに含まれる第２の中空粒子８０ｂと同様のものを用いてもよく、または、異なるものを用いてもよい。その他は、実施形態１と基本的には同様の構成を有している。
【０１０５】
断熱層７１だけでなく無機系被膜層７２にも中空粒子が含まれている。このため、断熱層７１だけでなく無機系被膜層７２の断熱性も高くなり、断熱コーティング膜全体の断熱効果が向上する。無機系被膜層７２の最表層部７２ａに含まれる第２の中空粒子８０ａは、無機系被膜層７２の内部８０ｂに含まれる第２の中空粒子８０ｂの平均粒子径よりも小さい。このため、無機系被膜層の表面平滑性を更に向上させることができる。
【実施例】
【０１０６】
以下、本発明をより具体化した実施例について説明する。
（実施例１）
実施例１として、図５に示すように、ピストン３のうち燃焼室に対面する頂面３０に、本発明に係る断熱コーティング膜７ｆを塗布して評価を実施した。ピストン３の材質はアルミニウム−シリコン−マグネシウム−銅−ニッケル系合金（シリコン：１１〜１３質量％，ＪＩＳ  ＡＣ−８Ａ）とした。断熱コーティング膜７ｆは、図５のメッシュ部分に示すように、ピストン３の頂面３０の全体に形成した。【０１０７】
図２Ａに示すように、断熱コーティング膜７ｆは、ピストン３の頂面３０を被覆する断熱層７１と、断熱層７１表面を被覆する無機系被膜層７２とからなる。断熱層７１の厚みは２００μｍとした。バインダとして機能する樹脂としては、非熱可塑性ポリイミドを採用した。表２に示すように、樹脂１００質量部に対してナノ中空粒子は２５質量部配合させた。ナノ中空粒子としてはシリカバルーンを採用した。ナノ中空粒子としては、粒子径の範囲３０〜１５０ｎｍとし、平均粒子径を１０８ｎｍとし、殻の厚み５〜１５ｎｍとした。【０１０８】
無機系被膜層７２は、シリカからなる厚み２０μｍの被膜である。【０１０９】
実施例１に係る断熱コーティング膜を形成するにあたり、樹脂を溶剤（N-メチル-2-ピロリドン）に溶解させて低粘度化させ、これにナノ中空粒子を混合させて分散機（超音波分散機）により分散させることにより塗料を形成した。このような塗料をピストンの頂面にスプレー等で塗布して塗膜を形成した。その後、塗膜を電気炉により所定の焼付温度（１７０〜１９０℃）で所定の時間（０．５〜２時間）焼き付け、断熱層７１を形成した。次に、断熱層７１の表面に、シリカからなる無機系被膜層７２を形成した。【０１１０】
断熱層７１に含まれるナノ中空粒子の平均粒子径については、断熱コーティング膜をクロスセクションポリッシャーで研磨させた後に、電子顕微鏡（ＦＥ−ＳＥＭ）で観察し、ナノ中空粒子の平均粒子径を測定した。測定数ｎを２０とし、単純平均とした。断熱コーティング膜の中の断熱層の見掛け体積を１００％とするとき、断熱層における空隙率が体積比で６０％となるようにナノ中空粒子を配合させた。この場合、ナノ中空粒子の殻で区画された空隙が空隙率として演算される。【０１１１】
（実施例２）
実施例２として、実施例１と同様に、ピストン３のうち燃焼室に対面する頂面３０に、本発明に係る断熱コーティング膜７ｆを塗布して評価を実施した。ピストン３の材質はアルミニウム−シリコン−マグネシウム−銅−ニッケル系合金（シリコン：１１〜１３質量％，ＪＩＳ  ＡＣ−８Ａ）とした。断熱コーティング膜７ｆは、図５のメッシュ部分に示すように、ピストン３の頂面３０の全体に形成した。【０１１２】
図４に示すように、断熱コーティング膜７ｆは、ピストン３の頂面３０を被覆する断熱層７１と、断熱層７１表面を被覆する無機系被膜層７２とからなる。断熱層７１の厚みは１００μｍとした。バインダとして機能する樹脂としては、非熱可塑性ポリイミドを採用した。表２に示すように、樹脂１００質量部に対して第１の中空粒子８０は１３０質量部配合させた。第１の中空粒子８０としては、シリカバルーンを採用した。第１の中空粒子８０としては、粒子径の範囲を１μｍ〜１００μｍとし、平均粒子径を１９７６０ｎｍとし、殻の厚みを１００ｎｍ〜５０００ｎｍとした。【０１１３】
無機系被膜層７２は、シリカと第２の中空粒子８０ａ、８０ｂとからなる。無機系被膜層７２は、最表層部７２ａと、最表層部７２ａよりも厚み方向で内側に位置する内部７２ｂとからなる。最表層部７２ａは、シリカと、シリカに分散された第２の中空粒子８０ａとからなる。内部７２ｂは、シリカと、シリカに分散された第２の中空粒子８０ｂとからなる。第１、第２のマイクロ中空粒子８０ａ、８０ｂは、いずれもシリカバルーンからなる。最表層部７２ａに含まれる第２の中空粒子８０ａは、１μｍ未満のナノオーダーサイズのナノ中空粒子である。第２の中空粒子８０ａは、粒子径の範囲３０〜１５０ｎｍとし、平均粒子径を１０８ｎｍとし、殻の厚み５〜１５ｎｍとした。内部７２ｂに含まれる第２の中空粒子８０ｂは、１μｍ以上のマイクロメーターサイズのマイクロ中空粒子である。第２の中空粒子８０ｂの平均粒子径は、１９７６０ｎｍであり、粒子径の範囲は１μｍ〜１００μｍであり、殻の厚みは１００ｎｍ〜５０００ｎｍである。【０１１４】
最表層部７２ａの厚みは２０μｍであり、内部７２ｂの厚みは１００μｍである。最表層部７２ａの中のシリカを１００質量部としたときに、最表層部７２ａの中の第２の中空粒子８０ａの含有量は７質量部である。内部７２ｂの中のシリカを１００質量部としたときに、内部７２ｂの中の第２の中空粒子８０ｂの含有量は９５質量部である。【０１１５】
実施例２に係る断熱コーティング膜を形成するにあたり、樹脂を溶剤（N-メチル-2-ピロリドン）に溶解させて低粘度化させ、これにナノ中空粒子を混合させて分散機（超音波分散機）により分散させることにより塗料を形成した。このような塗料をピストンの頂面にスプレー等で塗布して塗膜を形成した。その後、塗膜を電気炉により所定の焼付温度（１７０〜１９０℃）で所定の時間（０．５〜２時間）焼き付け、断熱層７１を形成した。次に、断熱層７１の表面に、シリカ及び第２の中空粒子８０ｂからなる内部７２ｂを形成した。次に、内部７２ｂの表面に、シリカ及び第２の中空粒子８０ａからなる最表層部７２ａを形成した。【０１１６】
断熱層７１に含まれる中空粒子の平均粒子径を測定した。断熱コーティング膜をクロスセクションポリッシャーで研磨させた後に、電子顕微鏡（ＦＥ−ＳＥＭ）で観察し、中空粒子の平均粒子径を測定した。測定数ｎを２０とし、単純平均とした。断熱コーティング膜の中の断熱層の見掛け体積を１００％とするとき、断熱層における空隙率が体積比で７８％となるように中空粒子を配合させた。この場合、中空粒子の殻で区画された空隙が空隙率として演算される。
無機系被膜層７２の最表層部７２ａ及び内部７２ｂの空隙率についても同様に測定したところ、最表層部７２ａの空隙率は、１２％であり、内部７２ｂの空隙率は８０％であった。【０１１７】
実施例１、２について、断熱コーティング膜の熱伝導率、表面粗さ（Ｒａ）、ノッキング性、燃費について評価し、表２に示した。燃費については、従来のエンジンの燃費を１００と相対表示したときにおける燃費とした。燃費測定条件は次のようにした。【０１１８】
〔使用エンジン〕（ｉ）エンジン諸元：直列４気筒，水冷式，DOHC，16バルブ，４サイクルエンジン排気量：1300ｃｃ（ｉｉ）ピストン：４個とも頂面（ピストンのうち燃焼室に面した壁面）に本発明に係る断熱コーティング膜（125μｍ）を塗布により形成した。〔燃費評価条件〕  エンジンが冷間状態において、エンジン水温が室温から８８℃まで上昇する間の燃費を平均して測定した。この場合、回転数２５００ｒｐｍの一定回転で、一定負荷を加えた。【０１１９】
同様に、比較例１，２、３についても評価し、結果を表２に示す。比較例１については、ピストンの頂面は無処理とし、断熱コーティング膜は形成されていない。比較例２については、ピストンの頂面にジルコニアを溶射し、溶射膜を形成した。【０１２０】
比較例３については、ピストン３の頂面３０に断熱層７１は形成するが、無機系被膜層を形成していない。断熱層７１に含まれるナノ中空粒子の平均粒子径は１０８ｎｍとし、ナノ中空粒子の含有量は、バインダーを１００質量部としたときに、１４質量部とした。断熱層７１の空隙率は１５％とした。断熱層７１の厚みは１２５μｍとした。【０１２１】
表２に示すように、比較例１では、熱伝導率は１３０（Ｗ／ｍｋ）であり、大きく、表面粗さはＲａで４．８２であった。ノッキングは発生しなかった。燃費は１００として相対表示した。【０１２２】
比較例２では、ジルコニア溶射膜の熱伝導率は４．０（Ｗ／ｍｋ）であり、本実施例に比較すると約２５倍（４．０Ｗ／ｍｋ／０．１６Ｗ／ｍｋ）大きかった。溶射膜の表面粗さはＲａで３８であり、実施例１よりもかなり粗かった。比較例２では、エンジンにノッキングが発生し、燃費測定は測定不可に至った。【０１２３】
比較例３では、熱伝導率が比較例１，２よりも格段に小さかったが、実施例１に比べると若干高かった。断熱コーティング膜の表面粗さは、比較例１，２に比べると小さかったが、実施例１に比べると若干大きかった。これは、断熱層の表面の凹凸が、無機系被膜により平坦化されたためである。【０１２４】
比較例３では、ノッキングはなく、燃費も比較例１よりもよかった。しかし、実施例１よりも燃費は若干劣っていた。【０１２５】
これに対して実施例１では、断熱コーティング膜の熱伝導率は０．１４（Ｗ／ｍｋ）と小さく、比較例１に比較すると約１．１×１０−３倍（０．１４Ｗ／ｍｋ／１３０Ｗ／ｍｋ）であり、比較例２に比較すると約０．０３５倍（０．１４Ｗ／ｍｋ／４．０Ｗ／ｍｋ）であった。実施例１の断熱コーティング膜の表面粗さはＲａで１．７０であり、比較例１，２よりも小さかった。実施例１では、ノッキングは発生せず、燃費は１０２．８であった。【０１２６】
実施例２では、実施例１よりも熱伝導率が低く、燃費も向上した。これは、断熱層及び無機系被膜層に含まれる中空粒子の配合比が、実施例１よりも多く、実施例１よりも高い断熱性能を発揮したためであると考えられる。実施例２は、実施例１よりも、表面粗さが若干高くなった。これは、無機系被膜層にも中空粒子を添加したためであると考えられる。【０１２７】
【表２】
2014024494.tif 000004
【０１２８】
上記測定結果から、実施例１、２に係る断熱コーティング膜によりピストンの頂面側の熱伝導率が大幅に下がるだけでなく、表面粗さを低減させて、ノッキングを低減させる効果が確認できた。【０１２９】
次に、実施例１と比較例３の断熱コーティング膜の耐熱性試験を行った。耐熱性試験は、熱重量測定装置を用い、断熱コーティング膜が熱分解を開始する温度を調べた。【０１３０】
実施例１の断熱層と無機系被膜層とからなる断熱コーティング膜は、約８００℃まで熱分解しなかった。一方、比較例３の断熱層のみからなる断熱コーティング膜は、約５５０℃で熱分解を開始した。断熱層のみからなる比較例３の熱分解温度を１００％としたときに、無機系被膜層で断熱層を被覆してなる実施例１の断熱コーティング膜の熱分解温度は４５％も高くなった。【０１３１】
このことから、無機系被膜で断熱層を被覆することで、断熱層の耐熱性を高めることができることがわかった。その理由は、以下のように考えられる。無機系被膜は、無機化合物から構成されていて有機成分を含まない。このため、高温下でも分解しにくい。無機系被膜層で断熱層が被覆されることにより、断熱層に加わる熱の影響が緩和され、断熱層の熱分解が抑えられた。断熱層に含まれる非熱可塑性ポリイミドは、樹脂の中でも耐熱性が高い樹脂である。断熱層は、無機系被膜層により被覆されているため、断熱層の中の樹脂成分の熱分解が更に抑制され、断熱層の耐熱性が上がった。【０１３２】
以上のように、無機系被膜層による断熱層の被覆により、断熱層の耐熱性が高まった。このため、表２に示す実施例１のように、断熱層を厚くすることができ、断熱効果を高めることができる。また、中空粒子の配合を多くすると、断熱層にクラックが生じやすくなる。しかし、実施例１では、断熱層にクラックが生じても無機系被膜で被覆されているため、中空粒子の脱落を抑制できる。ゆえに、断熱層内の中空粒子の配合を高めることができ、更に断熱性能を高めることができる。【０１３３】
（エンジントルクと熱効率）
実施例２と比較例１のエンジンのトルクと熱効率との関係を測定した。上記のように、実施例１は、ピストンの頂面に、断熱層と無機系被膜層とからなる断熱コーティング膜を形成しており、比較例１はピストンの頂面は無処理としている。【０１３４】
エンジンのトルクは、ピストンが燃焼室の圧力を受けてクランクシャフトを回転させる力で、クランクシャフトにプロペラシャフトを介し締結されたトルク計によって計測した。熱効率は、燃料が保有するエネルギー全体を１００としたときの、エンジンが出力するエネルギーの比率をいう。図７は、エンジンのトルクと熱効率との関係を示している。【０１３５】
図７に示すように、実施例２は、比較例１に比べて、エンジントルクに対する熱効率が高かった。エンジントルクが小さい場合、燃焼室内の燃焼速度が遅くなる。この場合には、放熱の影響が大きい。このようなエンジントルクが小さい場合には、実施例２は比較例１に比べて、熱効率が格段に高くなった。このことから、エンジントルクが小さいときに、放熱を抑えられることがわかった。【０１３６】
［その他］実施形態１によれば、第１断熱コーティング膜７ｆはピストン３の頂面３０の全域に形成するものの、頂面３０のうちの一部に形成しても良い。本発明は上記し且つ図面に示した実施形態および実施例のみに限定されるものではなく、要旨を逸脱しない範囲内で適宜変更して実施できる。
【符号の説明】
【０１３７】
１はエンジン、１０は燃焼室、２はシリンダブロック、２０はボア、３はピストン、３０は頂面、４はシリンダヘッド、４０はバルブ孔、５はバルブ、７ｆは断熱コーティング膜を示す、７０はナノ中空粒子（第１の中空粒子）、７１は断熱層、７２は無機系被膜層、７２ａ：最表層部、７２ｂ：内部、８０は第１の中空粒子、８０ａ、８０ｂ：第２の中空粒子。
【図１】
2014024494.tif 000005
【図２Ａ】
2014024494.tif 000006
【図２Ｂ】
2014024494.tif 000007
【図３Ａ】
2014024494.tif 000008
【図３Ｂ】
2014024494.tif 000009
【図３Ｃ】
2014024494.tif 000010
【図４】
2014024494.tif 000011
【図５】
2014024494.tif 000012
【図６】
2014024494.tif 000013
【図７】
2014024494.tif 000014
【国際調査報告】
2014024494.tif 000015
2014024494.tif 000016
2014024494.tif 000017
2014024494.tif 000018